(57)【特許請求の範囲】
【請求項１】
（ａ）２５℃より高いガラス転移温度を有する硬質層が２５℃より低いガラス転移温度を有する弾性ポリマー層で取り囲まれて成るコア８５〜９５重量％；及び
（ｂ）親水性シェルコポリマーを含むシェル５〜１５重量％：
を含むコア−シェルポリマーであって、
前記弾性ポリマーは、前記コアの少なくとも５０％を占め、
前記親水性シェルコポリマーは、親水性成分及び該親水性成分と共重合可能な少なくとも１種の疎水性モノマーから誘導され、
前記親水性成分は前記シェルコポリマーが誘導されるモノマー群及び成分の０．５〜３０重量％を占め、
該親水性シェルコポリマーは前記シェルの少なくとも５重量％を占め、
前記親水性モノマーは、水１００ｇ当たりにモノマー少なくとも１０ｇの水中溶解度を有する、
前記コア−シェルポリマー。
【請求項２】
前記コアがアクリルエラストマーを含む、請求項１に記載のコア−シェルポリマー。
【請求項３】
前記親水性コポリマーシェル層が最外弾性コア層のすぐ外側にある、請求項１に記載のコア−シェルポリマー。
【請求項４】
前記ポリマーが乳化重合によって形成された、請求項１に記載のコア−シェルポリマー。
【請求項５】
前記ポリマーが乾燥粉末である、請求項１に記載のコア−シェルポリマー。
【請求項６】
前記粉末が噴霧乾燥によって乾燥させたものである、請求項５に記載のコア−シェルポリマー。
【請求項７】
前記親水性モノマーがメタクリル酸２−ヒドロキシルエチル、アクリル酸２−ヒドロキシルエチル、メタクリル酸、アクリル酸及びそれらの混合物より成る群から選択される、請求項１に記載のコア−シェルポリマー。
【発明の詳細な説明】
【技術分野】
【０００１】
本発明は、親水性コポリマーシェルを有し、コア材料レベル（含有率）が高いコア−シェルポリマーに関する。前記親水性シェルは、コアのより良好な被覆を提供し、その結果としてより良好な粉末特性をもたらす。前記親水性シェルはまた、良好な粉末取扱い特徴を依然として維持しながら、より薄いシェル及びより大きい弾性コアをも可能にする。前記コア−シェルポリマーは、改善された噴霧乾燥を含めた優れた加工特性を提供する。本発明のコア−シェルポリマーは、プラスチック材料用の耐衝撃性改良剤として特に有用である。
【背景技術】
【０００２】
合成樹脂は、建築材料及び自動車部品のような様々な最終用途においてエンジニアリングプラスチックとして広く用いられている。エンジニアリングプラスチックは、良好な物理的及び化学的耐性を有し、しかも低価格である。ある種のエンジニアリングプラスチックには、衝撃強さが劣るという欠点がある。これらの材料の劣った衝撃強さは、樹脂に耐衝撃性改良剤をブレンドすることによって克服することができる。
【０００３】
耐衝撃性改良剤は、低Ｔｇの弾性ポリマー（エラストマー状ポリマー）から成るのが一般的である。残念ながら、低Ｔｇポリマー粒子は概して取扱いが難しい。これらは粘着性があり、互いにくっついて（塊状化性）、加工及び貯蔵の間にクランプ（塊）や凝集物を形成する傾向がある。この凝集物は分離するのが困難であり、エンジニアリングポリマーマトリックス中に分散してしまうことがあり、その結果、そのプラスチックの改良を最適なものより低いものにしてしまうことがある。
【０００４】
コアシェル耐衝撃性改良剤は、それらの最も外側のシェル中に剛性の高Ｔｇポリマーを、弾性（エラストマー）成分を被覆するのに充分なレベルで有するのが一般的である。かかる耐衝撃性改良剤は、良好な粘着防止特性を有し且つ取扱いが容易である。これらはまた、噴霧乾燥又は凝固させることもできる。
【０００５】
コアシェル耐衝撃性改良剤のゴム成分が衝撃強化（衝撃に対して強化する）特性を提供することは、当技術分野において周知である。従って、改良剤中のゴム含有率を最大にしながら依然として良好な粘着防止特性及び優れた粉末取扱い特性を維持することが、産業界で望まれている。
【０００６】
残念ながら、シェル材料の割合を減らした場合には、粒子の被覆が不完全になる可能性が増大する。弾性コアの被覆が不完全な場合、弾性コアが他の粒子にくっついて凝集物を形成することがある。このゴム性凝集物はプロセス処理するのが困難であり、また、エンジニアリングプラスチックの特性の劣化にもつながる。当技術分野において具現されているコア−シェル組成物は、弾性コアの完全な被覆を確実にするためには、少なくとも２５重量％、一般的には３０重量％より高いシェルレベルを有する。
【０００７】
凝集物の形成を防ぐ１つの方法は、米国特許第４２７８５７６号及び同第４４４０９０５号の各明細書に開示されたように、硬い粒子を耐衝撃性改良剤とブレンドするものである。しかしながら、この方法は、シェル被覆の改善及びより一層良好な粉末特性を達成することができるようにコアシェル耐衝撃性改良剤自体を改良する方法を教示したり実証したりはしていない。
【０００８】
シェルとエンジニアリングプラスチックマトリックスとの相容性を改善するために、（メタ）アクリル酸ヒドロキシアルキルモノマーがシェル中に組み込まれてきた。シェル中にヒドロキシ官能性モノマーを使用することは、米国特許第５３２１０５６号及び同第５４０９９６７号の各明細書に記載されている。これらの刊行物には、シェル１０〜６０％を有する粒子が記載されているが、耐衝撃性改良剤組成物のゴム相濃度を比較的低く保つことが教示されており（第４欄第６３〜６８行）、シェルを少なくとも３５％有する粒子が具現されているだけである。
【０００９】
特開昭５４−４８８５０号公報には、耐衝撃性改良剤として用いるためのヒドロキシル官能性モノマーから作られたポリマーを使用することが記載されている。ある場合においては、ヒドロキシル官能性ポリマーラテックス１０〜４０％がゴム性ポリマーラテックス６０〜９０％とブレンドされ、硫酸マグネシウムによって凝固せしめられている。「ゴム性ポリマー」とは、実施例１〜３に記載されたように、ブタジエンコアとスチレン／アクリロニトリルシェルとを有するコア−シェルポリマーである。得られるブレンドは、ブタジエン／スチレン−アクリロニトリルのコア／シェル粒子、及び別個のヒドロキシル基含有ビニル粒子から成る。このコア−シェルポリマーがシェル中にヒドロキシル基を有するとは、決して記載されていない。別の具体例においては、コア７０％及びヒドロキシ官能性シェル３０％を有する多層構造が逐次的な重合によって製造されている。
【００１０】
米国特許第６１３０２９０号明細書には、２パーツシェルを有するコア−シェル粒子が記載されている。外側シェルはヒドロキシアルキル（メタ）アクリレートコポリマーを含有し、他方内側シェルは含有しない。実施例には、ゴム性コア６０〜７０％及び剛性の高Ｔｇポリマーから成る多層シェル３０〜４０％を有する粒子が記載されている。
【００１１】
どの先行技術にも、親水性コモノマーの使用がゴム性コア上のシェル被覆及び／又はコア／シェルタイプの粒子の粉末性能に影響を及ぼすことができるということは、教示もされていなければ実証されてもいない。
【特許文献１】米国特許第４２７８５７６号明細書
【特許文献２】米国特許第４４４０９０５号明細書
【特許文献３】米国特許第５３２１０５６号明細書
【特許文献４】米国特許第５４０９９６７号明細書
【特許文献５】特開昭５４−４８８５０号公報
【特許文献６】米国特許第６１３０２９０号明細書
【発明の開示】
【発明が解決しようとする課題】
【００１２】
本発明が解決する問題点は、粉末特性を失うことなくシェル材料のレベルを下げるための手段を見出すこと、換言すれば、通常の量より少ない量のシェルモノマーを使用した場合にもより一層完全なシェル被覆を提供することである。
【００１３】
任意の特別な理論に拘束されるものではないが、シェルモノマーの有意の部分がコア中に拡散し、コアポリマーの表面上よりもむしろコアの内部で重合するものと思われる。従って、シェルモノマー混合物が重合した時に、実際にはこのモノマー混合物の全部がコアを被覆するポリマーシェルを形成するというわけではない。さらに、形成したポリマーシェルは、厚さが一様ではないものだったり、不完全なものだったりすることがある。被覆が劣ったものであることの証拠は、コア−シェルポリマーラテックスの最低フィルム形成温度の測定やコア−シェルポリマー粒子の直接顕微鏡調査（例えば原子間力顕微鏡法）によってしばしば観察することができる。
【００１４】
驚くべきことに、シェル層中のコポリマーを形成させるためのモノマーとして親水性モノマーを低レベルで使用することが、コアポリマーのより一層良好なシェル被覆につながるということが見出された。熱力学的考察では、親水性モノマー及び該親水性モノマーから形成されるコポリマーは、コア内に移動することよりもむしろ粒子の表面上に留まることの方を優先するはずだということが示唆される。シェル被覆は、熱力学的優先性によって改善される。被覆の効率がより良好であるということは、良好な粉末特性を獲得するために用いることが必要とされるシェルモノマーの量がより少なくなり、弾性コアをより大きいものにすることが可能になるということを意味する。
【００１５】
本発明の目的は、良好な粉末性能を有する２段又は多段コア−シェルポリマーを調製することにある。これは、粉末性能に問題がある組成物を包含する。
【００１６】
本発明のさらなる目的は、弾性コアを高割合で有するコア−シェル耐衝撃性改良剤を製造することにある。
【００１７】
本発明のさらなる目的は、良好な粘着防止特性を有する高コア含有率のコア−シェル粒子を調製することにある。
【００１８】
本発明のさらなる目的は、大きい弾性コアを有するコア−シェルポリマーの加工性を改善することにある。コアシェルエマルションの噴霧乾燥は、特に興味深い。
【課題を解決するための手段】
【００１９】
これらの目的は、
・弾性ポリマーを含むコア７５〜９５重量％（ここで、前記弾性ポリマーは、２０℃より低いガラス転移温度を有する）；並びに
・コポリマーシェル５〜２５重量％（ここで、前記シェルコポリマーは、１種又は２種以上の親水性モノマー及び該親水性モノマーと共重合可能な少なくとも１種の他のモノマーから誘導され、前記親水性モノマーは前記シェルポリマーが誘導されるモノマー群（即ちシェルポリマーの原料となるモノマー群）の０．５〜３０重量％を占め、該親水性シェルコポリマーは前記シェルの少なくとも５重量％を占める）
を含むコア−シェルポリマー粒子の合成によって満たされた。
【発明を実施するための最良の形態】
【００２０】
本明細書において用いた時の「コア」とは、最外弾性層（弾性層の内の最も外側の層）及びこの最外弾性ポリマー段の内側の全ての段又は層を意味する。このコアは、単一の弾性相であってもよく、多相又は層のポリマーから成っていてもよい。コア中の非弾性ポリマー及び弾性ポリマーは、コア−シェル構造中の他のポリマーと同一であっても異なっていてもよい。このコアは、コア−シェルポリマーの少なくとも７５重量％、好ましくは少なくとも８０重量％、特に好ましくは８５〜９５重量％を占める。
【００２１】
本明細書において用いた時の「ポリマー」とは、ホモポリマー及びコポリマーを意味し、コポリマーには、２種又はそれより多くの異なるモノマーから形成されたポリマー、例えばターポリマー等が包含される。このコポリマーは、ランダム、ブロック又はグラフト性状のものであってよい。ポリマーは、枝分かれ、星形又は櫛形ポリマーのように、任意の構造を有していてよい。
【００２２】
本明細書において用いた時の「弾性（エラストマー状）ポリマー」及び「エラストマー」とは、２５℃未満のガラス転移温度（Ｔｇ）を有する任意のポリマー又はコポリマーを意味する。好ましくは、弾性ポリマーは、−１２０〜０℃のＴｇを有する。特に好ましくは、弾性ポリマーは、−９０〜−１０℃のＴｇを有する。
【００２３】
本明細書において用いた時の「シェル」とは、最外弾性層を越えた（つまりその外側の）多層ポリマー粒子の全ての層を意味する。
【００２４】
本発明の範囲に包含されるコア−シェルポリマーには、図面中に図示したものが包含されるが、これらに限定されるわけではない。図１は、一般的範囲のコア−シェルポリマーのを示したものである。硬質の親水性コポリマーシェル（ｃ）がコアの最外層（ｂ）を形成する弾性ポリマーを被覆又は一部被覆する。コアの内側部分（ａ）は、硬質（ガラス状）又は軟質（エラストマー状）層又は相領域を含有することができる。その他の図２〜４は、本発明の範囲に入るコア−シェルポリマーの非限定的な特定例である。例えば、図２に示したコア−シェルポリマーにおいて、１は弾性ポリマーから成り、２は硬質（ガラス状）ポリマーから成る。図３に示したコア−シェルポリマーにおいて、３は硬質（ガラス状）ポリマーから成り、４は弾性ポリマーから成り、５は硬質（ガラス状）ポリマーから成る。図４に示したコア−シェルポリマーにおいて、６は硬質（ガラス状）ポリマーから成り、７は弾性ポリマーから成り、８は硬質（ガラス状）ポリマーから成り、９は硬質（ガラス状）ポリマーから成る。先行技術はタイ（tie）層（結び付け層）や中間層、グラフティング（grafting）層（接ぎ合わせ層）のような様々な能力において機能する特定層に言及していることが注目される。しかしながら、本発明の範囲内では、任意の特定層の機能に何ら区別は設けられない。この範囲は、ポリマーのガラス転移温度及びコア−シェルポリマー構造内のポリマーの配置によって画定される。
【００２５】
上で定義されたように、コアは、最外弾性層から内側に向けての多段粒子の全ての層を包含する。このコアは、単一の弾性段、弾性層に囲まれた硬質層、又は外側層が弾性ポリマーである任意の数の弾性層及び硬質層であることができる。このコアはまた、弾性層を最外層として有する硬質材料及び弾性材料のマトリックスから作られたものであることもできる。コアの少なくとも３０％は弾性ポリマーから成る。コアの少なくとも４０％が弾性ポリマーであるのが好ましい。コアの少なくとも５０％が弾性ポリマーであるのが特に好ましい。
【００２６】
コア中に存在させることができる弾性ポリマーの非限定的な例には、ポリブタジエン、ブタジエン−スチレンコポリマー、メタクリレート−ブタジエン−スチレンターポリマー、ポリイソプレン、Ｃ2〜Ｃ18アクリルポリマー、アクリロニトリルコポリマー、シロキサン又はケイ素含有エラストマーが包含される。
【００２７】
１つの具体例において、エラストマーはスチレン／ブタジエンコポリマーである。別の具体例において、エラストマーはアクリレート／ブタジエンコポリマーである。別の具体例において、エラストマーはアクリレートポリマー又はコポリマーである。
【００２８】
好ましい具体例において、コアのエラストマーはアクリルポリマー又はコポリマーである。「アクリル」とは、弾性ポリマーを形成させるために用いられる主要モノマーがアクリルモノマーであることを意味する。アクリルポリマーは、アクリルモノマー単位を少なくとも８０重量％含有するのが好ましい。本発明において有用なアクリルモノマーの非限定的な例には、アクリル酸ｎ−プロピル、アクリル酸ｎ−ブチル、アクリル酸アミル、アクリル酸２−メチルブチル、アクリル酸２−エチルヘキシル、アクリル酸ｎ−ヘキシル、アクリル酸ｎ−オクチル、アクリル酸ｎ−デシル、アクリル酸ｎ−ドデシル、アクリル酸３，５，５−トリメチルヘキシルを含むアクリル酸アルキルが包含される。特に好ましいアクリルモノマーには、アクリル酸ｎ−ブチル、アクリル酸ｎ−ペンチル、アクリル酸ｎ−ヘキシル、アクリル酸ｎ−ヘプチル、アクリル酸２−エチルヘキシル及びアクリル酸ｎ−オクチル並びにそれらの混合物が包含される。アクリル酸ブチル、アクリル酸２−エチルヘキシル及びアクリル酸ｎ−オクチルが特に好ましい。
【００２９】
アクリル弾性ポリマーは、アクリルモノマー単位に加えて、１種以上のエチレン性不飽和モノマーを２０重量％まで、好ましくは１５重量％まで、特に好ましくは１０重量％までのレベルで含むことができる。この非アクリルモノマーには、ブタジエン及びスチレンが包含されるが、これらに限定されるわけではない。１つの好ましい具体例において、コアポリマーは、アクリルモノマー８５〜９８重量％、好ましくは９０〜９７重量％、及びブタジエン２〜１５重量％、好ましくは３〜１０重量％のコポリマーである。
【００３０】
コア弾性ポリマーは、有利には、架橋用及び／又はグラフト結合用モノマー単位を少量含むことができる。この成分として本発明において有用なものは、少なくとも２つの二重結合を有するものである。この成分として有用なものの非限定的な例には、ジビニルベンゼン、マレイン酸ジアリル、ポリアルコール（メタ）アクリレート、例えばトリメチロールプロパントリアクリレート又はトリメタクリレート、（メタ）アクリル酸アリル、アルキレン鎖中に２〜１０個の炭素原子を有するアルキレングリコールジ（メタ）アクリレート、例えばエチレングリコールジ（メタ）アクリレート、１，４−ブタンジオールジ（メタ）アクリレート又は１，６−ヘキサンジオールジ（メタ）アクリレートが包含される。
【００３１】
ポリマーコアは、当技術分野において周知の手段によるフリーラジカル乳化重合によって形成される。コアに１つより多くの層を含有させる場合、この多層コアは、当技術分野において周知のように、連続的フリーラジカル乳化重合によって合成することができる。
【００３２】
本発明のシェルは、硬質ポリマーの１つ又はそれより多くの層から成る。硬質ポリマーとは、２５℃より高いＴｇ、好ましくは４０〜１５０℃の範囲、特に好ましくは６０〜１４０℃の範囲のＴｇを有するポリマーを意味する。このシェルには、少なくとも１種の疎水性モノマーと、少なくとも０．５重量％、好ましくは１〜３０重量％、特に好ましくは１〜２０重量％のレベルの少なくとも１種の親水性成分とから形成される少なくとも１種のコポリマーが含まれる。この親水性コポリマーは、シェルの少なくとも２０重量％、好ましくは３０〜１００重量％、特に好ましくは６０〜１００重量％を占める。
【００３３】
「親水性成分」とは、親水性モノマー、重合性（即ち重合可能な）界面活性剤若しくはマクロ分子、連鎖移動剤又はその他の部分であってコポリマーに親水性性状を付与するものを意味する。「親水性モノマー」とは、水１００ｇ当たりにモノマー少なくとも６ｇの溶解度、好ましくは水１００ｇ当たりにモノマー少なくとも１０ｇの溶解度を有する任意の重合性（重合可能な）モノマーを意味する。また、親水性モノマーは、親水性官能基をも含有する。本発明において有用な親水性モノマーには、（メタ）アクリル酸ヒドロキシアルキル、（メタ）アクリル酸、（メタ）アクリルアミド、（メタ）アクリルアミン、重合性界面活性剤及び親水性部分を含有するマクロモノマーが包含される。親水性モノマーの非限定的な例には、メタクリル酸２−ヒドロキシルエチル、アクリル酸２−ヒドロキシルエチル、メタクリル酸、アクリル酸、メタクリル酸ヒドロキシプロピル、アクリル酸４−ヒドロキシブチル、α−ヒドロキシメタクリル酸エチル、アリルセロソルブ、アリルカルビノール、メチルビニルカルビノール、アリルアルコール、メタリルアルコール、メタクリル酸グリシジル、アクリル酸３，４−エポキシブチル、アクリロニトリル、メタクリロニトリル、メタクリル酸β−シアノエチル、アクリル酸β−シアノエチル、（メタ）アクリル酸シアノアルコキシアルキル、例えばアクリル酸ω−シアノエトキシエチル若しくはメタクリル酸ω−シアノエトキシエチル、（メタ）アクリルアミド、例えばメタクリルアミド若しくはアクリルアミド、Ｎ−モノアルキル（メタ）アクリルアミド、例えばＮ−メチルアクリルアミド若しくはＮ−ｔ−ブチルアクリルアミド若しくはＮ−エチル（メタ）アクリルアミド、又は芳香環及びヒドロキシル基を含有するビニルモノマー、例えばビニルフェノール、ｐ−ビニルベンジルアルコール、ｍ−ビニルフェネチルアルコール、ビニルピロリドン及びビニルイミダゾールが包含される。また、エチレン性不飽和親水性モノマーの組合せ物を用いることもできる。好ましくは、エチレン性不飽和親水性モノマーは、メタクリル酸２−ヒドロキシルエチル、アクリル酸２−ヒドロキシルエチル、メタクリル酸、アクリル酸から選択される。
【００３４】
本発明において有用な親水性部分を有する重合性界面活性剤又はマクロモノマーの非限定的な例には、ナトリウム１−アリルオキシ−２−ヒドロキシプロパンスルホネート、ホスフェートメタクリレートモノマー、ポリ（エチレングリコール）メチルエーテルメタクリレート、１−メタクリルアミド−２−イミダゾリジノンエタンが包含される。
【００３５】
ポリマーの親水性成分はまた、連鎖移動剤又はその他の部分であって水性親水性性状のもの（これらはポリマーの一部となる）を介して導入することもできる。
【００３６】
シェルコポリマーはまた、１種又はそれ以上の疎水性エチレン性不飽和モノマーからも形成され、これはシェルの５０〜９９重量％を占める。この疎水性モノマーには、スチレン、（メタ）アクリロニトリル、アクリル酸エチル、アクリル酸プロピル、アクリル酸ブチル、メタクリル酸メチル、ジビニルベンゼン及びアクリロニトリルが包含されるが、これらに限定されるわけではない。
【００３７】
本発明のシェルは、コア−シェルポリマーの５〜２５重量％、好ましくは７〜２０重量％を占める。もしもシェルの存在レベルがこれより低いと、シェルが不均一になってコア材料の被覆が多少不完全になる可能性が増大する。コア材料が露出されると、他の露出されたコアとくっついてしまい、これは粘着防止性の劣化につながる。シェルレベルが２５重量％より高いと、過剰のシェル材料がより良好な被覆というプラスの効果を隠してしまうので、この親水性シェルによって提供される利点が容易には見えなくなる。それに、シェルレベルが高いということは、より多くのシェル材料が存在する、つまり、存在するコア耐衝撃性改良剤材料がより少なくなるということなので、欠点となり得る。
【００３８】
本発明のコア／シェルポリマーは、乳化フリーラジカル重合によって合成される。単一コア／単一シェルポリマー粒子を製造するための一般的手順を説明する。当業者ならば、耐衝撃性改良剤として有用なその他の多層粒子を形成させるためにこの手順を改良することができるだろう。第一段階において、重合させるべきモノマー１重量部当たりに１〜１０部の水、０．００１〜０．０３部の乳化剤、弾性モノマー混合物の大半及び少なくとも１種の多官能性架橋剤を含有するエマルションを調製する。こうして形成された反応混合物を撹拌し、４５℃〜６５℃の範囲の温度、好ましくは６０℃近辺の温度に保ち、次いでフリーラジカルを発生させる触媒０．００１〜０．５部を添加し、こうして形成された反応混合物を、例えば周囲温度〜１００℃の範囲の温度に、撹拌しながら、殆ど完全なモノマーの転化を得るのに充分な期間、保つ。次いで、こうして得られた相に、弾性モノマーの残りの部分及びグラフト化剤、並びに、同時に、フリーラジカルを発生させる触媒０．００１〜０．００５部を同時に添加する。
【００３９】
第二段階において、前記コアに少なくとも１種の疎水性モノマー及び少なくとも１種の親水性モノマーの混合物をグラフトさせる。これを行なうためには、グラフト化された鎖を所望の含有率で含有するグラフト化コポリマーを得るために、第一段階から得られた反応混合物に適量の前記モノマー混合物を添加し、そして適宜に追加量の乳化剤及びラジカル触媒（上で規定した範囲内）を添加し、こうして形成された混合物を撹拌しながら上記範囲内の温度に、殆ど完全なグラフト化用モノマー転化率が得られるまで、保つ。乳化剤としては、任意の既知の界面活性剤の内の１つを用いることができ、これはアニオン性であってもノニオン性であってもさらにはカチオン性であってもよい。特に、乳化剤はアニオン性乳化剤、例えば脂肪酸のナトリウム塩又はカリウム塩、特にラウリン酸ナトリウム、ステアリン酸ナトリウム、パルミチン酸ナトリウム、オレイン酸ナトリウム、ナトリウム若しくはカリウムと脂肪族アルコールとの混合サルフェート、特にラウリル硫酸ナトリウム、スルホコハク酸エステルのナトリウム若しくはカリウム塩、アルキルアリールスルホン酸のナトリウム若しくはカリウム塩、特にドデシルベンゼンスルホン酸ナトリウム、及び脂肪族モノグリセリドモノスルホネートのナトリウム若しくはカリウム塩、から、又はノニオン性界面活性剤、例えばエチレンオキシドとアルキルフェノール若しくは脂肪族アルコールとの反応生成物、アルキルフェノール類から選択することができる。また、必要ならば、かかる界面活性剤の混合物を用いることもできる。
【００４０】
１つの具体例において、エマルションは、半連続法において、好ましくは４０〜９０℃の反応温度、好ましくは４５℃〜６５℃の反応温度において作ることができる。
【００４１】
上記の第一の乳化重合段階（工程）及び上記の第二の乳化重合段階の両方において用いることができる触媒は、重合のために選択した温度条件下でフリーラジカルを生じさせる化合物である。これらの化合物は特にペルオキシド化合物、例えば過酸化水素；アルカリ金属過硫酸塩、特に過硫酸ナトリウム若しくはカリウム；過硫酸アンモニウム；過炭酸塩；過酢酸塩、過ホウ酸塩；過酸化ベンゾイル若しくは過酸化ラウロイルのような過酸化物；又はヒドロペルオキシド、例えばクメンヒドロペルオキシド、ジイソプロピルベンゼンヒドロペルオキシド、ｐ−メンタンヒドロペルオキシド又はｔ−ブチルヒドロペルオキシドであることができる。しかしながら、ペルオキシド化合物（例えば上記のようなもの）と還元剤（特にアルカリ金属亜硫酸塩、アルカリ金属重亜硫酸塩、ナトリウムホルムアルデヒドスルホキシレート（ＮａＨＳＯ2ＨＣＨＯ）、アスコルビン酸、グルコース）との組合せによって形成されるレドックスタイプの触媒系、特にこの触媒系のものであって水溶性のもの、例えば過硫酸カリウム／メタ重亜硫酸ナトリウム又はジイソプロピルベンゼンヒドロペルオキシド／ナトリウムホルムアルデヒドスルホキシレートを用いるのが好ましい。
【００４２】
また、これらの段階のうちの一方及び／又は他方の重合混合物に、コアの分子量及び／又は核上にグラフトした鎖の分子量を調節する目的で、連鎖制限用化合物、特にｔ−ドデシルメルカプタン、イソブチルメルカプタン、ｎ−オクチルメルカプタン、ｎ−ドデシルメルカプタン又はメルカプトプロピオン酸イソオクチルのようなメルカプタンを添加することも可能であり、また、重合混合物のイオン強度を調節する目的で、リン酸塩のような化合物を添加することも可能である。
【００４３】
第二の乳化重合段階の終わりに得られる反応混合物は本発明に従うポリマーの水性エマルションから成り、これは次いでそこから該ポリマーを分離するために処理される。これを行なうためには、例えば、用いた界面活性剤に応じてこのエマルションを塩水溶液（ＣａＣｌ2やＡｌＣｌ3）と又は濃硫酸で酸性にした溶液と接触させることによる凝集処理に付し、次いでこの凝集の結果として得られた固体状生成物を濾過によって分離し、次いでこの固体状生成物を洗浄し、乾燥させて、グラフトコポリマーを粉末として得ることができる。また、噴霧乾燥技術やドラム乾燥、凍結乾燥その他の当技術分野において周知の手段を用いることによって、エマルション中に含有されるポリマーを回収することもできる。このプロセスの際に、粉末を加工するのを補助するためにタルクのような添加剤を用いることもできる。粘着防止性及び加工性をさらに改善するために、本発明のコア−シェル粒子と一緒に硬質粒子を用いることもできる。
【００４４】
得られる添加剤（コア−シェル耐衝撃性改良剤）は粉末の形で存在し、その粒子寸法は数μ（例えば０．０５〜５μ）から２００〜４５０μまでの範囲であることができ、この粒子寸法は、乳化重合混合物からグラフトコポリマーを分離するために用いた技術に依存する。
【００４５】
本発明のコア−シェルポリマーの利点は、同じ条件下でより高い嵩密度を達成することができるという点や、より大きい材料処理量を可能にするより苛酷な条件下で同じ嵩密度を達成することができるという点で、より「良好な」噴霧乾燥を可能にするということである。粘着防止性をさらに改善するために、本発明のコア−シェル粒子を他の固体粒子と組み合わせてもよい。
【００４６】
親水性硬質シェルを有する本発明のコア−シェルポリマーを形成させるための方法はまた、シェルポリマーの量を最小限にすることが望まれる任意の用途においても有用である。
【００４７】
１つの好ましい具体例において、このコア−シェルポリマーは、プラスチック用の耐衝撃性改良剤として有用である。この新規の耐衝撃性改良剤の使用の恩恵を受けるプラスチック材料には、ポリ塩化ビニル、塩素化ポリ塩化ビニル、ポリメタクリル酸メチル、ポリエチレンテレフタレート、ポリカーボネート、ポリブチレンテレフタレート、ポリ二フッ化ビニリデン及びそれらの混合物が包含されるが、これらに限定されるわけではない。
【００４８】
このコア−シェル耐衝撃性改良剤は、プラスチック材料の重量を基準として０．５〜７０重量％、好ましくは２〜５５重量％のレベルで、プラスチック材料とブレンドされる。この耐衝撃性改良剤は、溶融押出、圧縮（compaction）、ロールミル等のような標準的手段によってプラスチック中にブレンドすることができる。
【００４９】
また、前記プラスチック材料及び前記耐衝撃性改良剤に加えて、その他の添加剤を通常のレベルで添加することもできる。代表的な添加剤には、加工助剤、滑剤、酸化防止剤、安定剤等が包含されるが、これらに限定されるわけではない。
【００５０】
本発明に従って耐衝撃性を改良された熱可塑性組成物は、熱可塑性ポリマー、本発明に従う耐衝撃性改良用添加剤及び随意としてのその他の添加剤を含有する均質混合物を製造することを可能にするものであれば、任意の方法によって調製することができる。例えば、この樹脂組成物を構成する成分を乾式混合し、次いで得られた混合物を押出し、この押出品をペレットにすることができる。前記熱可塑性ポリマーが乳化重合によって得られたものである場合には、本発明に従うコア−シェル添加剤を含有するエマルションをこの熱可塑性ポリマーのエマルションと混合し、得られたエマルションをコア−シェルポリマーの分離に関して上に記載したように処理してこのエマルションが含有する固体状物質をこのエマルションから分離するのが好都合な場合がある。
【００５１】
前記耐衝撃性改良剤以外の添加剤を前記樹脂組成物中に随意に存在させてもよい。これらの添加剤には、染料、可塑剤、抗酸化剤、熱安定剤、加工用添加剤又は滑剤が包含されるが、これらに限定されるわけではない。
【００５２】
本発明のコア−シェル粒子は塊状化性が低いので、溶融プロセスの際にもより容易に加工され、最終製品中において示すゲルや凝集物がより一層少ない。最終製品中に耐衝撃性改良剤がより一層均一な分布で存在するということは、耐衝撃性がより一層高い製品及び光学的性質の強化にもつながる。
【００５３】
別の好ましい具体例において、コア−シェルポリマーは、次の（ａ）〜（ｃ）によって特徴付けられる３つの逐次的に製造される（以下、「逐次製造」と言う）ポリマー段を有する：
（ａ）非弾性で比較的硬質の第１段：
これは、２５℃より高いガラス転移温度を有し、５０〜８５重量％のレベルのメタクリル酸メチルモノマー及びアルキル基が１〜８個の炭素原子から成り１〜５０重量％のレベルで存在するその他のアクリル酸アルキル又はメタクリル酸アルキルを、共重合可能な多官能性架橋用モノマー０〜１０重量％及び実質的に異なる速度で重合反応に参加する２個又はそれ以上の付加重合可能な不飽和反応性基を有する共重合可能なグラフト化用モノマー（例えばα，β−不飽和カルボン酸又は二酸のアリル、メタリル又はクロチルエステル）０〜１０重量％と共に含有する混合物から重合させたものである；
（ｂ）中間弾性段：
これは、前記第１段を含有する生成物の存在下で、アルキル基が１〜８個の炭素原子を有するアクリル酸アルキル及び／又はメタクリル酸アルキル５０〜９９．９重量％、共重合可能なモノエチレン性不飽和モノマー０〜４９．９重量％、共重合可能な多官能性架橋用モノマー０〜５．０重量％、並びに上に記載したような共重合可能なグラフト化用モノマー０．０５〜５．０重量％を含むモノマー混合物から重合させたものである（この弾性段は、第１段を含有する生成物の不在下でこれらのモノマーを重合させた場合には２５℃又はそれ未満のガラス転移温度を示すことをさらに特徴とする）；並びに
（ｃ）比較的硬質の最終段：
これは、第１段及び第２段を含有する生成物の存在下で、（ａ）に記載したモノマーに親水性モノマーを（好ましくはこの３番目の段中の全モノマーに対して０．５〜３０重量％のレベル、特に好ましくは１〜２０重量％のレベルで）特別に添加した混合物から重合させたものである。
【００５４】
この多段ポリマーは、第１段（ａ）が５〜６０重量％、好ましくは１０〜５０重量％、弾性段（ｂ）が２０〜７０重量％、好ましくは３０〜６０重量％及び最終段（ｃ）が５〜２５重量％、好ましくは１０〜２０重量％の範囲で存在する３段組成物であるのが好ましい（全ての百分率は３段ポリマーの総重量を基準とする）。
【００５５】
この多段ポリマーは、多段逐次製造ポリマーを調製するための任意の既知の技術によって、例えば前に形成されたポリマー生成物の存在下で次の段のモノマー混合物を乳化重合させることによって、製造することができる。本明細書において「逐次乳化重合させた」や「逐次乳化製造された」の用語は、ポリマー（この用語はコポリマー及びホモポリマーを包含する）が水性分散体又はエマルション中で製造され、その際、次のモノマー装填物がその前のモノマー装填物及び段の重合によって調製された予備形成ラテックスの上に又はその存在下で重合されることを意味する。このタイプの重合においては、次の段が前の段に結び付けられ、緊密に関係する。従って、本発明の逐次製造されたポリマーは、第一段階重合終了の際の全粒子含有量（粒子数）が実質的に一定である方法、即ち第一段粒子が形成した後に新たな追加の異質粒子（が形成すること）が回避される方法によって作られる。
【００５６】
重合は開始剤の存在下で実施され、連鎖移動剤としての働きをする重合制御剤を含ませることができる。逐次製造されるポリマーの最終粒子寸法は、１００〜３５０ｎｍの範囲であることができ、２００〜３００ｎｍの範囲が好ましい。
【００５７】
用いられる乳化剤のタイプ及びレベルが中間段のラテックス粒子の粒子寸法を制御する。大抵の場合、乳化重合において通常用いられる石鹸を満足のいくように用いることができるが、その際には、所望の結果を与えるのに必要な最少量を用いることに注意を払い、そしてポリマーを凝集によって単離することとする。ラテックスを噴霧乾燥によって単離する場合には、乳化剤はポリマーと共に残るので、乳化剤の選択がより一層肝要になる。
【００５８】
乳化剤のレベルは、全ての段階において装填される重合性モノマーの総重量を基準として５重量％より低くするのが典型的であり、１重量％より低くするのが好ましく、０．１〜０．６重量％にするのが特に好ましく、１つの具体例においてはこのレベルを３〜４．５重量％の範囲にする。有用な乳化剤には、通常の石鹸、ドデシルベンゼンスルホン酸ナトリウムのようなアルキルベンゼンスルホン酸塩類、アルキルフェノキシポリエチレンスルホネート類、ラウリル硫酸ナトリウム、長鎖アミンの塩類、長鎖カルボン酸の塩類及び長鎖スルホン酸の塩類等が包含される。一般的に乳化剤は、８〜２２個の炭素原子を有する炭化水素基を高極性可溶化用基（例えばアルカリ金属及びアンモニウムカルボキシレート基、硫酸半エステル基、スルホネート基、リン酸部分エステル基等）との対で含有する化合物である。
【００５９】
各段階における重合媒体には、有効量の好適なフリーラジカル発生性重合開始剤を含有させる。これは熱で又は酸化−還元（若しくはレドックス）反応によって活性化されるものである。好ましい開始剤は、熱で活性化されるもの、例えば過硫酸塩であるが、しかしレドックス開始剤を用いることもできる。好適な油溶性・水不溶性開始剤の例には、クメンヒドロペルオキシド−メタ重亜硫酸ナトリウム、ジイソプロピルベンゼンヒドロペルオキシド−ナトリウムホルムアルデヒドスルホキシレート、過酢酸ｔ−ブチル−ヒドロ亜硫酸ナトリウム、クメンヒドロペルオキシド−ナトリウムホルムアルデヒドスルホキシレート等のような組合せ物がある。また、水溶性レドックス開始剤を用いることもできる。開始剤組合せ物には、過硫酸ナトリウム−ヒドロ亜硫酸ナトリウム、過硫酸カリウム−ナトリウムホルムアルデヒドスルホキシレート等がある。
【００６０】
多段逐次乳化重合は、約０℃〜１２５℃の範囲の温度において実施することができ、３０℃〜９５℃の温度が好ましい。重合媒体には、周知の慣例に従って、ｔ−ドデシルメルカプタン、ｓｅｃ−ブチルメルカプタン、ｎ−ドデシルメルカプタン等のような連鎖移動剤を、特に必要に応じてメタクリル酸低級アルキルを含有させる段の分子量を制限するために、含有させることができる。フリーラジカル開始剤は有効量で用いられ、この有効量はモノマー、温度及び添加方法に応じて変化するが、しかし一般的には開始剤の量は、各重合段階において、装填されるモノマーの重量を基準として約０．００１〜２重量％の範囲であり、しかしすべての段階において装填されるモノマーの総重量を基準として約５重量％を越えないようにすべきである。
【００６１】
第三の乳化重合段階の終わりに得られる反応混合物は本発明に従うポリマーの水性エマルションから成り、これは次いでそこから該ポリマーを分離するために処理される。これを行なうためには、例えば、用いた界面活性剤に応じてこのエマルションを塩水溶液（ＣａＣｌ2やＡｌＣｌ3）と又は濃硫酸で酸性にした溶液と接触させることによる凝集処理に付し、次いでこの凝集の結果として得られた固体状生成物を濾過によって分離し、次いでこの固体状生成物を洗浄し、乾燥させて、グラフトコポリマーを粉末として得ることができる。また、噴霧乾燥技術、ドラム乾燥、凍結乾燥又はその他の当技術分野において周知の手段を用いてエマルション中に含有されるポリマーを回収することもできる。
【００６２】
得られる添加剤（コア−シェル耐衝撃性改良剤）は粉末の形で存在し、その粒子寸法は数μ（例えば０．０５〜５μ）から２００〜４５０μまでの範囲であることができ、この粒子寸法は、乳化重合混合物からポリマーを分離するために用いた技術に依存する。
【００６３】
この好ましい具体例において、本発明のコア−シェルポリマーは熱可塑性ポリマーを含むポリマー用の耐衝撃性改良剤として有用である。この新規の耐衝撃性改良剤の使用の恩恵を受けるプラスチック材料には、ポリ塩化ビニル、塩素化ポリ塩化ビニル、ポリエチレンテレフタレート、ポリカーボネート、ポリメタクリル酸メチル、（メタ）アクリルコポリマー、特にメタクリル酸メチルとアクリレートとのコポリマーが包含されるが、これらに限定されるわけではない。
【００６４】
このコア−シェル耐衝撃性改良剤は、プラスチック材料の重量を基準として１〜７０重量％、好ましくは３〜６０重量％のレベルで、プラスチック材料とブレンドされる。本発明に従って耐衝撃性を改良された熱可塑性組成物は、熱可塑性ポリマー、本発明に従う耐衝撃性改良用添加剤及び随意としてのその他の添加剤を含有する均質混合物を製造することを可能にするものであれば、任意の方法によって調製することができる。例えば、この樹脂組成物を構成する成分を乾式混合し、次いで得られた混合物を押出し、この押出品をペレットにすることができる。前記熱可塑性ポリマーが乳化重合によって得られたものである場合には、本発明に従うコア−シェル添加剤を含有するエマルションをこの熱可塑性ポリマーのエマルションと混合し、得られたエマルションをコア−シェルポリマーの分離に関して上に記載したように処理してこのエマルションが含有する固体状物質をこのエマルションから分離するのが好都合な場合がある。
【００６５】
前記耐衝撃性改良剤以外の添加剤を樹脂組成物中に随意に存在させてもよい。前記プラスチック材料及び前記耐衝撃性改良剤に加えて、その他の添加剤を通常のレベルで添加することもできる。代表的な添加剤には、加工助剤、熱安定剤、光安定剤、紫外線吸収剤、滑剤、顔料、染料、可塑剤、抗酸化剤が包含されるが、これらに限定されるわけではない。
【００６６】
本発明のコア−シェルポリマーの利点は、外側シェル層を形成させるために用いられるモノマーの量を増やすことなく最低フィルム形成温度（ＭＦＴ）をより高くすることができるという点で、より「良好な」噴霧乾燥を可能にするということである。ＭＦＴが高いと、噴霧乾燥のような単離工程における処理温度をより高くすることができ、従って生産効率をより高くすることができる。さらにＭＦＴを改善するために、本発明のコア−シェル粒子を他の固体粒子と組み合わせてもよい。
【００６７】
本発明のコア−シェル粒子は塊状化性が低いので、溶融プロセスの際にもより容易に加工され、そして光学的性質の強化にもつながる。
【００６８】
本発明のコア−シェルラテックスポリマーは、高剪断条件下において改善されたラテックス安定性を示すことがわかった。
【００６９】
本発明の追加の利点は、押出によって熱可塑性プラスチックと組み合わされた時に、最終製品中にできるゲルや凝集物がより一層少ないということである。最終製品中に耐衝撃性改良剤がより一層が均一な分布で存在するということは、耐衝撃性がより一層高い製品につながる。従って、本発明はメタクリル酸メチルコポリマーのような熱可塑性ポリマーを強化する時により一層効率がよい。シェル中に親水性モノマーを含有するコア−シェルポリマーは、同様のコア−シェルポリマーであってしかしシェル中に親水性モノマーがないものより高い靭性値をもたらすことが観察される。さらに、本発明のコア−シェル耐衝撃性改良剤を用いて製造された製品は、より良好な表面光沢及び改善された光学特性を有する。これらの観察された特性はおそらく、ベースプラスチック中に加工する際に耐衝撃性改良剤がより良好に分散され且つ凝集物が少なくなることの結果である。
【実施例】
【００７０】
以下の実施例は、本発明のさらなる様々な局面を例示するためのものであり、いずれの局面においても本発明の範囲を限定するものではない。
【００７１】
例１（比較例）
以下の手順を用いて、硬質コア、弾性軟質層及び硬質最終シェルを有する多段耐衝撃性改良剤（図３）を合成した。これら３つの段の比は３５／４５／２０であり、各ポリマー段は１．４６０〜１．５００の範囲の屈折率を有していた。３つの段の組成は次の通りだった。
第１段：７４．８／２５／０．２  ＭＭＡ／ＥＡ／ＡＬＭＡ
第２段：８３．５／１５．５／１．０  ＢＡ／Ｓｔｙ／ＡＬＭＡ
第３段：９５／５  ＭＭＡ／ＥＡ
（ここで、ＭＭＡ＝メタクリル酸メチル
ＥＡ＝アクリル酸エチル
ＢＡ＝アクリル酸ブチル
Ｓｔｙ＝スチレン
ＡＬＭＡ＝メタクリル酸アリル
である。）
【００７２】
乳化剤としてドデシルベンゼンスルホン酸カリウムを用い且つｐＨを調節するための炭酸カリウムを用いて、第１段の１４％から成るモノマー装填物を水中に乳化させ、過硫酸カリウムを用いて高温において重合させた。次いでこの予備形成されたポリマーエマルションに第１段の残りの部分を添加し、新たな粒子が有意の数で形成するのを防止するために添加される石鹸の量を調節しながら過硫酸カリウムを用いて高温において重合させた。次いで第２段モノマーを添加し、新たな粒子が有意の数で形成するのを防止するために添加される石鹸の量を調節しながら過硫酸カリウムを用いて高温において重合させた。次いで第３段モノマーを、再び新たな粒子が有意の数で形成するのを防止するために添加される石鹸の量を調節しながら過硫酸カリウムを用いて高温において重合させた。
【００７３】
例２
このポリマーは、異なる段組成比を有することを除いて、例１と同様の態様で調製した：３つの段の比は３５／４５／２０だった。これらの段の組成は、次の通りだった。
第１段：７４．８／２５／０．２  ＭＭＡ／ＥＡ／ＡＬＭＡ
第２段：８３．５／１５．５／１．０  ＢＡ／Ｓｔｙ／ＡＬＭＡ
第３段：（９５−Ｘ）／５／Ｘ    ＭＭＡ／ＥＡ／ＨＥＭＡ
（ここで、Ｘ＝５
ＨＥＭＡ＝メタクリル酸２−ヒドロキシエチル
である。）
【００７４】
例３
Ｘ＝１０であること以外は、例２と同じ。
【００７５】
例４
組成中のＨＥＭＡをＨＥＡ（＝アクリル酸２−ヒドロキシエチル）に置き換えたこと以外は、例２と同じ。
【００７６】
例５〜８
例１〜４のポリマーを凝集、凍結乾燥又は噴霧乾燥によって単離し、次いで押出機を用いて溶融状態のポリ（メチルメタクリレート−コ−エチルアクリレート）マトリックスとブレンドした（５０／５０比）。例５〜８のサンプルを表１に従って調製した。
【００７７】
【表１】
0004677225.tif 000002
【００７８】
例９
第１段の組成をＭＭＡ／ＥＡ／ＡＬＭＡについて８７．８／１２．０／０．２にしたことを除いて、例１と同じ。
【００７９】
例１０
第１段の組成をＭＭＡ／ＥＡ／ＡＬＭＡについて８７．８／１２．０／０．２にしたことを除いて、例２と同じ。
【００８０】
全体の温度勾配を一定に保つ態様で加熱された金属棒にラテックスをドローキャスティングすることによって、例１〜４の最低フィルム形成温度を測定した。温度範囲を適宜選択することによって、連続した強靱なフィルムと脆い破けたフィルムとの間の転移温度を測定した。この温度をＭＦＴ（最低フィルム形成温度）と呼ぶ。このキャラクタリゼーションの結果を表２にまとめる。ＭＦＴはシェルポリマーのガラス転移及び弾性コアの被覆の度合いと関連性がある。エラストマー含有コアのシェルによる被覆がより良好であることの指標は、ＭＦＴがより一層高いことである。従って、表２のデータは、シェル被覆が改善されたこと及びＭＦＴがより一層高いことによって、シェル中の親水性モノマーの効果をはっきりと示している。ＭＦＴがより一層高いポリマーラテックスは、ＭＦＴが低いラテックスより粉末の形で単離するのが容易であることがよくある。
【００８１】
例９及び１０について、標準的な実験室用液体ブレンド装置を用いて、ポリマーエマルションの剪断に対する安定性を測定した。ポリマーラテックスが剪断に対して安定でなければ、短いブレンド時間でひどい凝集が起こる。より長いブレンド時間においても凝集がないということは、ポリマーラテックスがより一層良好な剪断安定性を有することの指標である。ブレンド操作がひどい凝集を引き起こす時間を「ブレンド装置凝集時間」と称する。表２中の例９及び１０についてのデータは、シェル中の親水性モノマーがポリマーラテックスの剪断安定性を改善することを示している。ポンプ輸送及び噴霧乾燥のようなエマルション処理のためには、剪断安定性が高レベルであることが望ましい。
【００８２】
【表２】
0004677225.tif 000003
【００８３】
例５〜８は１／８インチのプラックに型成形し、機器落槍衝撃強さ試験の際に亀裂を引き起こすのに必要なエネルギー（初期破断エネルギーと称する）を測定した。このキャラクタリゼーションの結果を表２にまとめる。この表は、親水性モノマーを用いることによってシェルによる被覆が改善されるという利点をはっきり示している。
【００８４】
例１１：
５リットルのフラスコに脱イオン水１０５３．９７及びリン酸水素ナトリウム３．６６ｇを添加する。この内容物を窒素でガス抜きする。次いで反応器中の内容物の温度を１４０ｒｐｍの撹拌速度を保ちながら１７８°Ｆ（８１．１℃）にし、その後にこの反応器に７４．４２ｇのアクリル酸２−エチルヘキシル、２．２１ｇのスチレン、０．０８５ｇのブタンジオールジアクリレート、０．０８４ｇのマレイン酸ジアリル、０．８２ｇのドデシルスルホコハク酸ナトリウム（水中に７５重量％）及び５２．７５ｇの脱イオン水を予備エマルションの形で添加する。水２１．７１ｇ中の過硫酸カリウム０．９０ｇを開始剤として反応器中に注入する。この混合物を１７８°Ｆ（８１．１℃）に３０分間保つ。
【００８５】
その後、８５５．８１ｇのアクリル酸２−エチルヘキシル、２５．４６ｇのスチレン、０．９８ｇのブタンジオールジアクリレート、０．９７ｇのマレイン酸ジアリル、９．４２ｇのドデシルスルホコハク酸ナトリウム（水中に７５重量％）及び６０６．５９ｇの脱イオン水から成る予備エマルション１４９９．２１ｇを１２６分かけてこの反応器にゆっくり添加する。同時に、水３１．８０ｇ中の過硫酸カリウム１．３２ｇの別個の溶液をこの反応器に同じ時間をかけて供給する。
【００８６】
この供給が終わった後に、水６．１７ｇ中の過硫酸カリウム０．２６ｇ及び水７．３３ｇ中のメタ重亜硫酸ナトリウム０．３８ｇをこの反応器に添加する。次いでもう１時間反応を続けさせる。９８％より高いモノマー転化度でラテックスが得られる。
【００８７】
例１２：
５リットルの反応器に例１１に従って作られたラテックス２７５７．０７ｇ及び水４２５．７３ｇを添加する。１６０ｒｐｍにおいて撹拌しながら、反応器中の内容物の温度を１７８°Ｆ（８１．１℃）にする。この反応器に水９．９０ｇ中のナトリウムホルムアルデヒドスルホキシレート０．４７ｇを添加し、そのすぐ後にメタクリル酸メチル２２８ｇ、メタクリル酸グリシジル１２ｇ及びジイソプロピルベンゼンヒドロペルオキシド３．６ｇの混合物を１時間かけてこの反応器に添加する。
【００８８】
この供給が完了した後に、反応器の内容物を１７８°Ｆ（８１．１℃）にさらに３０分間保つ。この時間の終わりに、水３．８４ｇ中のメタ重亜硫酸ナトリウム０．２０ｇ及び水４．５０ｇ中の過硫酸カリウム０．１７ｇをこの反応器に添加する。次いでこの反応混合物を１７８°Ｆ（８１．１℃）に３０分間保ち、その後に周囲温度まで冷ます。この反応の最終転化率は９９％より高い。
【００８９】
ラテックスの固体内容物は、凍結−解凍凝集によって回収することができる。上の手順に基づいて調製されたラテックスを−２０℃において凍結させ、周囲温度においてゆっくり解凍させて、スラリーが得られる。次いでこれを濾過し、固体を通風オーブン中で４５℃において乾燥させる。例１２のラテックスの顕微鏡写真を図５に、その乾燥固体生成物の写真を図７に示す。
【００９０】
例１３：
５リットルの反応器に例１１に従って作られたラテックス２７５７．０７ｇ及び水４２５．７３ｇを添加する。１６０ｒｐｍにおいて撹拌しながら、反応器中の内容物の温度を１７８°Ｆ（８１．１℃）にする。この反応器に水９．９０ｇ中のナトリウムホルムアルデヒドスルホキシレート０．４７ｇを添加し、そのすぐ後にメタクリル酸メチル２１６ｇ、メタクリル酸ヒドロキシエチル１２ｇ、メタクリル酸グリシジル１２ｇ及びジイソプロピルベンゼンヒドロペルオキシド３．６ｇの混合物を１時間かけてこの反応器に添加する。
【００９１】
この供給が完了した後に、反応器の内容物を１７８°Ｆ（８１．１℃）にさらに３０分間保つ。この時間の終わりに、水３．８４ｇ中のメタ重亜硫酸ナトリウム０．２０ｇ及び水４．５０ｇ中の過硫酸カリウム０．１７ｇをこの反応器に添加する。次いでこの反応混合物を１７８°Ｆ（８１．１℃）に３０分間保ち、その後に周囲温度まで冷ます。この反応の最終転化率は９９％より高い。
【００９２】
ラテックスの固体内容物は、凍結−解凍凝集によって回収することができる。上の手順に基づいて調製されたラテックスを−２０℃において凍結させ、周囲温度においてゆっくり解凍させて、スラリーが得られる。次いでこれを濾過し、固体を通風オーブン中で４５℃において乾燥させる。例１３のラテックスの顕微鏡写真を図６に、その乾燥固体生成物の写真を図８に示す。
【００９３】
上の手順に基づいて調製されたラテックスを次いで希釈し、ガラススライド上に回転注型する。ラテックス中の水は注型の際に蒸発し、固体内容物はガラススライド上に極薄単一層を形成する。次いでこれを原子間力顕微鏡で標準的手順に従って観察する。
【００９４】
図５の顕微鏡写真中の明るい部分は粒子の表面上の剛性シェルのエリアに相当し、他方、暗い部分は露出されたゴムコアに相当する。例１２における多くの粒子は僅かにシェルポリマーによって被覆されているだけである。多くの場合、個々の粒子をはっきり同定することはできない。対照的に、図６（例１３のラテックスの顕微鏡写真）は、殆ど完全なシェル被覆を有する粒子のはっきりした配列を示した。これらの結果は、シェル段中に親水性コモノマーを用いることによって粒子のシェル被覆が劇的に改善されることをはっきりと示している。
【００９５】
シェル被覆の差は、図７及び図８に示した光学顕微鏡写真によって例証されるように、直接的に粉末性能に反映される。比較例１２の乾燥固体は弾性塊として現れ、分離することができない。対照的に、例１３の乾燥固体は粉末様であり、取扱いができる。
【図面の簡単な説明】
【００９６】
【図１】コアを有する一般的なコア−シェルポリマーの概略断面図である。
【図２】弾性コア及び硬質の親水性コポリマーシェルを有する２段コア−シェルポリマーの概略断面図である。
【図３】硬質のポリマー中心が弾性ポリマー層に取り囲まれて成るコアと硬質の親水性コポリマーシェルとを有する３段コア−シェルポリマーの概略断面図である。
【図４】硬質のポリマー中心が弾性ポリマー層に取り囲まれて成るコアと、硬質の親水性コポリマー層が別の硬質層に取り囲まれて成る２段シェルとを有する、４段コアシェルポリマーの概略断面図である。
【図５】例１２のラテックスの顕微鏡写真である。
【図６】例１３のラテックスの顕微鏡写真である。
【図７】例１２の乾燥固体の写真である。
【図８】例１３の乾燥固体の写真である。
【符号の説明】
【００９７】
ａ・・・コアの内側部分
ｂ・・・弾性ポリマー部分
ｃ・・・硬質親水性コポリマーシェル
１、４、７・・・弾性ポリマー部分
２、３、５、６、８、９・・・硬質（ガラス状）ポリマー部分
【図１】
0004677225.tif 000004
【図２】
0004677225.tif 000005
【図３】
0004677225.tif 000006
【図４】
0004677225.tif 000007
【図５】
0004677225.tif 000008
【図６】
0004677225.tif 000009
【図７】
0004677225.tif 000010
【図８】
0004677225.tif 000011